(57)【特許請求の範囲】
【請求項１】
酸点濃度が０．００５ｍｍｏｌ／ｇを超え１０ｍｍｏｌ／ｇ以下であり、酸点の酸強度（ｐＫａ）が３．３以下である無機固体酸であって、無機リン酸化合物、無機ケイ酸化合物又は無機酸化物から選択された無機固体酸のいずれか１つ以上であることを特徴とする抗ウイルス剤。
【請求項２】
上記無機固体酸の含水率が０．５質量％以上であることを特徴とする請求項１に記載の抗ウイルス剤
【請求項３】
銀、銅、及びそれらの化合物からなる群から選択される少なくとも１つを含む請求項１又は２に記載の抗ウイルス剤。
【請求項４】
上記無機固体酸が、α型リン酸ジルコニウム、α型銀リン酸ジルコニウム及びα型銅リン酸ジルコニウムから選択されたいずれか１つ以上である請求項１乃至３のいずれかに記載の抗ウイルス剤。
【請求項５】
請求項１乃至４のいずれか一項に記載の抗ウイルス剤を含むことを特徴とする抗ウイルス用コーティング組成物。
【請求項６】
請求項１乃至４のいずれか一項に記載の抗ウイルス剤を含むことを特徴とする抗ウイルス用樹脂組成物。
【請求項７】
請求項１乃至４のいずれか一項に記載の抗ウイルス剤を含むことを特徴とする抗ウイルス製品。
【発明の詳細な説明】
【技術分野】
【０００１】
本発明は、無機固体酸を含む抗ウイルス剤、その抗ウイルス剤を含むコーティング組成物、樹脂組成物及び抗ウイルス製品に関するものである。本発明の抗ウイルス剤を、衣類、寝具、マスク等の繊維製品、空気清浄機やエアコン等に用いられるフィルター、カーテン、カーペット、家具等のインテリア製品、自動車内装材等に噴霧加工、塗装加工、あるいは壁紙、フローリング材等の建築材料の表面層に展着加工することで、ウイルス活性を低減する効果が付与される。
【背景技術】
【０００２】
近年、ＭＥＲＳ（中東呼吸器症候群）やインフルエンザの流行等を背景に衛生的で安全な生活環境に対する要求は高まっており、様々な抗ウイルス剤や抗ウイルス製品の開発が検討されている。【０００３】
コロナウイルスに対しては、エタノール、次亜塩素酸ソーダ、ヨードホール、過酢酸、ホルムアルデヒド、グルタルアルデヒド及びエチレンオキサイドガスが消毒剤として効果があると報告されている。また、１−アダマンタナミン塩酸塩、チオセミカルバジド、アラビノシルヌクレオシド、ヌクレオシド、２，３−ジデオキシヌクレオシド、ピロ燐酸誘導体等が抗ウイルス剤として知られている。しかし、これら抗ウイルス性を有する薬剤は一時的な効果しかなく、耐熱性についても問題があることから、抗ウイルス製品に対して持続的な効果は望めない。
特許文献１には、無機過酸化物と、テトラアセチルエチレンジアミンと、無機酸のアルカリ金属塩及び／又は無機酸のアルカリ土類金属塩とを含有する無機系抗ウイルス剤組成物が開示されている。しかし、この無機系抗ウイルス剤は無機過酸化物系であるため、やはり持続性、加工性等に問題があった。
これら従来の抗ウイルス剤を含む製品が直接人体に接触すると、皮膚が刺激されるという問題もある。【０００４】
これに対し特許文献２には、特定の金属成分を含有する平均粒子径５００ｎｍ以下の無機酸化物微粒子、特許文献３には、銅及びチタン含有組成物、特許文献４には、ＢＥＴ比表面積が５〜１００ｍ２／ｇの亜酸化銅粒子とアルデヒド基を有する糖類とを含有する抗菌抗ウイルス性組成物が開示されている。
【先行技術文献】
【特許文献】
【０００５】
【特許文献１】特開２００１−７２５１９号公報
【特許文献２】特開２００３−２２１３０４号公報
【特許文献３】特開２０１０−１６８５７８号公報
【特許文献４】特開２０１１−１５３１６３号公報
【発明の概要】
【発明が解決しようとする課題】
【０００６】
しかし、これらの銅化合物は空気中で容易に二価の銅化合物に酸化され、抗ウイルス効果が低減してしまう。また、これら無機系抗ウイルス剤を単独で用いると、抗ウイルス効果が確認できるものの、樹脂に練り込み加工した際には十分な抗ウイルス効果が発現しない場合があった。更に、特許文献３及び特許文献４に挙げられている銅化合物はもともと着色しているものが多いうえ、樹脂に練り込み加工した際には銅イオンによる樹脂劣化が生じることから樹脂加工品の変色や異臭発生があり、用途や加工条件が制限されていた。【０００７】
本発明の目的は、抗ウイルス性能に優れる抗ウイルス剤を提供することであり、例えば、樹脂との溶融混練により変質等を引き起こさず、耐熱性及び効果付与性に優れ、ウイルスに対する不活性化効果を維持する抗ウイルス剤を提供することである。また、本発明の他の目的は、抗ウイルス剤が水等との接触により脱離しない皮膜等を与える抗ウイルス用コーティング組成物、抗ウイルス用樹脂組成物及び抗ウイルス製品を提供することを目的とする。
【課題を解決するための手段】
【０００８】
本発明者は、上記課題を解決すべく鋭意検討した結果、特定の酸点濃度及び酸強度を有する特定の無機固体酸が高い抗ウイルス活性を発現することを見出し、本発明を完成した。
本発明は、酸点濃度が０．００５ｍｍｏｌ／ｇを超えて、１０ｍｍｏｌ／ｇ以下であり、酸点の酸強度（ｐＫａ）が３．３以下である無機固体酸であって、無機リン酸化合物、無機ケイ酸化合物又は無機酸化物から選択された無機固体酸のいずれか１つ以上を含むことを特徴とする抗ウイルス剤、その抗ウイルス剤を含む抗ウイルス用コーティング組成物、抗ウイルス用樹脂組成物及び抗ウイルス製品である。
【発明の効果】
【０００９】
本発明の抗ウイルス剤は、既存の抗ウイルス剤と比較し、高い抗ウイルス活性を示すだけでなく、無機物質であるので耐熱性を有する。また、淡色物質とすることができるので、着色や変色が少なく、加工性に優れ、水等との接触により脱離しない皮膜等を与えるコーティング組成物の製造、樹脂組成物の製造等に好適である。
更に、本発明の抗ウイルス剤を含有する本発明の抗ウイルス製品として、例えば、樹脂成形品、抗ウイルス剤を含む皮膜を備える物品等は、高い抗ウイルス活性を示すだけでなく、含まれる抗ウイルス剤が水で脱離又は流出することがないため、耐久性にも優れるものである。
【発明を実施するための形態】
【００１０】
本発明は、以下の通りである。
（１）酸点濃度が０．００５ｍｍｏｌ／ｇを超え１０ｍｍｏｌ／ｇ以下であり、酸点の酸強度（ｐＫａ）が３．３以下である無機固体酸であって、無機リン酸化合物、無機ケイ酸化合物又は無機酸化物から選択された無機固体酸のいずれか１つ以上であることを特徴とする抗ウイルス剤。
（２）上記無機固体酸の含水率が０．５質量％以上であることを特徴とする（１）に記載の抗ウイルス剤
（３）銀、銅、及びそれらの化合物からなる群から選択される少なくとも１つを含む（１）又は（２）に記載の抗ウイルス剤。
（４）上記無機固体酸が、α型リン酸ジルコニウム、α型銀リン酸ジルコニウム及びα型銅リン酸ジルコニウムから選択されたいずれか１つ以上である（１）乃至（３）のいずれかに記載の抗ウイルス剤。
（５）上記（１）〜（４）のいずれか一項に記載の抗ウイルス剤を含むことを特徴とする抗ウイルス用コーティング組成物。
（６）上記（１）〜（４）のいずれか一項に記載の抗ウイルス剤を含むことを特徴とする抗ウイルス用樹脂組成物。
（７）上記（１）〜（４）のいずれか一項に記載の抗ウイルス剤を含むことを特徴とする抗ウイルス製品。
【００１１】
本発明において、無機固体酸は、無機固体表面に酸点を有している物質である。酸点とは、塩基にプロトンを与える性質、又は、塩基から電子対を受け取る性質を示す箇所である。この酸点の数量は、酸点濃度で示すことができ、固体表面の酸点あるいは酸性中心の数量として、通常、固体の単位重量あるいは単位表面積あたりの数又はモル数として表わされる。
【００１２】
本発明の抗ウイルス剤に含まれる無機固体酸において、無機固体表面の酸点の濃度（酸点濃度）は、ウイルスを不活性化する効果（以下、「抗ウイルス効果」という）を好適に発現させるべく、０．００５ｍｍｏｌ／ｇ を超え、１０ｍｍｏｌ／ｇ以下のものとする。
尚、酸点濃度が高いほど、抗ウイルス効果も高まるため、酸点濃度が１０ｍｍｏｌ／ｇを超えるものは一般的に知られていないので、上限は、通常、１０ｍｍｏｌ／ｇ である。
本発明における好ましい酸点濃度は０．００８ｍｍoｌ／ｇ 以上、より好ましくは０．０１ｍｍｏｌ／ｇ以上である。特に酸点濃度が０．０１ｍ ｍｏｌ／ｇ 以上の無機固体酸による抗ウイルス効果は優れており、様々なウイルスに対して高い効果を示す。
本発明の抗ウイルス剤は、上記のように、０．００５ｍｍｏｌ／ｇ を超える酸点濃度を有する無機固体酸の表面の酸点において、抗ウイルス効果を発現させる。
通常、ウイルスは、（１）細胞表面への吸着、（２）細胞内への侵入、（３）脱殻、（４）部品の合成、（５）部品の集合、及び（６）感染細胞からの放出、という段階を経て増殖を行う。上記無機固体酸は、無機固体表面の酸点に接触したウイルスの細胞表面への吸着を不活性化することにより、抗ウイルス効果を発現させると推察される。
【００１３】
酸点濃度は、粉体（無機固体酸）と反応する塩基の量を測定することで求めることが可能である。
酸点濃度は、液相又は気相で測定することができる。液相で測定する方法としては、滴定法が知られている。また、気相で測定する方法としては、Ｈｅガスや水素ガスの吸脱着量と塩基性ガスの吸脱着量との差を測定する気体化学吸着法が知られている。
本発明における抗ウイルス剤とウイルスとの反応は、液体を媒介とした反応であるため、酸点濃度の測定は、液相での滴定法が適している。
【００１４】
液相での滴定法による無機固体酸の酸点濃度の具体的な測定方法は、以下の通りである。
無極性溶媒中に分散した無機固体酸をｎ−ブチルアミンで滴定し、滴定の終点を酸塩基変換指示薬の変色で確認する。反応前の指示薬は塩基型の色を呈しているが、無機固体酸に吸着するとその共役酸型の色を呈する。共役酸型の色から塩基型の色に戻るまでに要したｎ−ブチルアミンの滴定量よりその酸点濃度を決定する。固体の酸点一個とｎ−ブチルアミン一分子とが対応する。滴定用塩基は、固体の酸点と反応した指示薬を置換しなければならないため、その塩基性は指示薬の塩基性よりも強いものとなる。
通常の滴定方法は、無機固体酸／ベンゼン分散液に指示薬を加えると、固体酸性により指示薬は酸性色を示すが、反応が完結するまで十分な時間をおくことが好ましい。次に、ｎ−ブチルアミンを滴下していき、指示薬の色が元の色である塩基性色に戻ったときのｎ−ブチルアミンの量から酸点濃度を計算する。
【００１５】
無機固体酸の酸点濃度の測定の具体的手順は、以下の通りである。
（１）ベンゼン１０ｍＬ及び無機固体酸０．５ｇを２０ｍＬのサンプル瓶に入れて撹拌し、無機固体酸を分散させる。この混合分散液を、例えば、２０個準備する。
（２）各サンプル瓶に添加量を変えて規定度０．１Ｎのｎ−ブチルアミンを加え、振とう機で攪拌し、２０種の混合液を調製する。
（３）２４時間後、各混合液に０．１％指示薬メチルレッド溶液を０．５ｍＬ加え、指示薬の変色を観察する。
（４）指示薬の変色が確認されないｎ−ブチルアミンの添加量が最も多い系のｎ−ブチルアミンの添加量を酸点と反応した塩基量とし、酸点濃度（ｍｍｏｌ／ｇ）として表す。
【００１６】
上記無機固体酸は、ウイルスが接触する表面にプロトン供与性あるいはプロトン受容性を有する置換基が配された構造の無機化合物である。上記無機固体酸の具体例としては、無機リン酸化合物、無機ケイ酸化合物又は無機酸化物から選択された無機固体酸のいずれかであり、リン酸ジルコニウム、リン酸ハフニウム、リン酸チタニウム等のチタン族元素のリン酸化合物、リン酸アルミニウム、ヒドロキシアパタイト（リン酸塩鉱物）等の無機リン酸化合物； ケイ酸マグネシウム、シリカゲル、アルミノケイ酸塩、セピオライト（含水ケイ酸マグネシウム）、モンモリロナイト（ケイ酸塩鉱物）、ゼオライト（アルミノケイ酸塩）等の無機ケイ酸化合物；アルミナ、チタニア、含水酸化チタン等であって、酸点濃度が０ ．００５ｍｍｏｌ／ｇ を超え１０ｍｍｏｌ／ｇ以下であり、且つ酸強度（ｐＫａ）が３．３以下の無機酸化物が挙げられる。これらの中でも、α型リン酸ジルコニウムが本発明の抗ウイルス剤に含まれる無機固体酸として好ましい。
【００１７】
無機固体酸において、無機固体表面の酸点には強度がある。つまり、無機固体酸自体の酸点濃度が高いことに加え、各酸点の強度が高ければ、より高度な抗ウイルス効果を得ることができる。よって、本発明の抗ウイルス剤に含まれる無機固体酸は、酸点の強度が高いことが好ましい。この酸点の強度は、酸強度としてｐＫａで表すことができる。
【００１８】
本発明における無機固体酸の酸強度としては、ｐＫａが３．３ 以下である。好ましくはｐＫａ１．５以下であり、更に好ましくは０．８以下である。
酸点の酸強度が小さい、即ち、ｐＫａが高い場合には、ウイルスを不活性化する能力が低下する傾向にあり、ｐＫａが０．８以下の場合に特に優れた抗ウイルス性能が得られる。
尚、ｐＫａが低いほど塩基にプロトンを与える性質、又は、塩基から電子対を受け取る性質の強さ、即ち、酸強度が強くなり、酸強度が強いほどウイルスを不活性化する能力が高くなる。
【００１９】
本発明における無機固体酸の酸強度は、無機固体酸表面の酸点が塩基にプロトンを与える能力あるいは塩基から電子対を受け取る能力である。上記無機固体酸の酸強度（ｐＫａ）は、ｐＫａが判明している種々の酸塩基変換指示薬を用い、塩基型をその共役酸型に変える能力として、測定することが可能である。塩基型が共役酸型に変わった際には、酸塩基変換指示薬が変色することで判別が可能である。
酸強度の測定に用いることができる酸塩基変換指示薬（ｐＫａ値）としては、メチルレッド（＋４．８）、４−フェニルアゾ−１−ナフチルアミン（＋４．０）、ジメチルイエロー（＋３．３）、２−アミノ−５−アゾトルエン（＋２．０）、４−フェニルアゾ−ジフェニルアミン（＋１．５）、４−ジメチルアミノアゾ−１−ナフタレン（＋１．２）、クリスタルバイオレット（＋０．８）、ｐ−ニトロベンゼンアゾ−ｐ’−ニトロ−ジフェニルアミン（＋０．４３）、ジシンナミルアセトン（−３．０）、ベンザルアセトフェノン（−５．６）、アントラキノン（−８．２）等が例示できる。
【００２０】
上記の酸塩基変換指示薬を用いて無機固体酸の酸強度（ｐＫａ）を測定する方法の例を以下に示す。
（１）ベンゼン２ｍＬ及び無機固体酸０．１ｇを試験管に入れて撹拌し、無機固体酸を分散させる。この分散液を、試験する酸塩基変換指示薬の種類の分だけ用意する。
（２）各種酸塩基変換指示薬の０．１％ベンゼン溶液（クリスタルバイオレットはベンゼン溶液でなく、０．１％エタノール溶液とする）の約２滴を、分散液に添加し軽く振り混ぜ、色の変化を観察する。
（３）無機固体酸の酸強度（ｐＫａ）は、指示薬の変色が確認された最も強い酸強度（即ち、最も低いｐＫａ値）以下であり、指示薬の変色が確認されない最も弱い酸強度（即ち、最も高いｐＫａ値）より大きいことになる。従って、無機固体酸のｐＫａ値は（変色の確認されない最も高いｐＫａ値）〜（変色の確認された最も低いｐＫａ値）として表記する。また、下限を示す適当な指示薬がない場合は「変色の確認された最も低いｐＫａ値以下」とし、上限を示す適当な指示薬がない場合は「変色の確認されない最も高いｐＫａ値より大きい」とする。
【００２１】
本発明の抗ウイルス剤は、銀又は銅、あるいはそれらの両方を含有することができる。本発明の抗ウイルス剤は、銀イオン（銀原子）又は銅イオン（銅原子）を構造中に有する無機固体酸を含有するものであってもよく、銀又は銅、あるいはそれらの化合物と、銀及び銅を含まない無機固体酸との混合物であってもよい。銀又は銅を含有する抗ウイルス剤は、抗ウイルス効果が優れる。このような抗ウイルス剤中の銀又は銅、あるいはそれらの化合物の含有率は、合計で好ましくは０．１質量％以上、より好ましくは０．３質量％以上、更に好ましくは１質量％以上である。尚、銀イオン（銀原子）又は銅イオン（銅原子）を構造中に有する無機固体酸としては、α型銀リン酸ジルコニウム、又はα型銅リン酸ジルコニウムが好適に使用される。
【００２２】
本発明の抗ウイルス剤は、様々な材質や形態への加工に適用させるために、粉末状であることが好ましい。粉末状の抗ウイルス剤は、この抗ウイルス剤及びバインダーを含有し、分散性に優れたコーティング組成物の調製、抗ウイルス剤及び成形用樹脂を含有し、分散性に優れた樹脂成形品を与える樹脂組成物の調製等に好適である。
粉末状の抗ウイルス剤の平均粒径は、好ましくは０．０１〜５０μｍであり、より好ましくは０．１〜２０μｍである。平均粒径が０．０１μｍ以上の粉末は凝集し難いため取り扱い易いという長所がある。また、平均粒径が５０μｍ以下の粉末を含有するコーティング組成物は、分散性が良好であるために繊維の表面に塗布した場合、皮膜付き繊維の風合いを損ねることがなく、また、樹脂組成物から紡糸して繊維を作製した場合に糸切れを起こし難くすることができる。
上記平均粒径は、レーザー回折式粒度分布測定器等で測定することができ、体積基準で解析したメジアン径である。
【００２３】
本発明の抗ウイルス剤の色調に制限はないが、様々な材質や形態への加工に適用させるために白色又は明度の高い淡色が好ましい。明度は、色彩色差計で測定した際のＬ値で好ましくは８０以上であり、より好ましくは８５以上、更に好ましくは９５以上である。
【００２４】
本発明の抗ウイルス剤は、一定の水分量を持つことで抗ウイルス効果が発現しやすくなる。
抗ウイルス剤中の含水率は、０．５質量％以上が好ましい。含水率がこれ以上である場合に、良好な抗ウイルス活性を有する抗ウイルス剤が得られる。なお、より好ましくは１質量％以上、更に好ましくは３質量％以上である。また、吸湿性を有する上記無機固体酸は、他の材料と混合しても、あるいは大気の湿度が変化しても、水分を無機固体酸中に保つことができるから、ウイルスの不活性化に必要な水分を抗ウイルス剤自体が有している点で優れている。
【００２５】
一般に、抗ウイルス効果の測定には、ウイルスに感染した細胞の形状が変化する細胞変性の現象を利用してウイルス量（感染価）を測定する方法が用いられる。
感染価の測定方法としては、プラック数測定法、５０％組織培養感染量（ＴＣＩＤ５０）測定法及び５０％ウイルス力価（ＥＩＤ５０）測定法が挙げられる。
抗ウイルス効果は、下記式（１）により得られる抗ウイルス活性値として評価することが可能である。式（１）中で初期ウイルス感染価とは、評価に用いた接種直後のウイルス液のウイルス量を意味し、残存ウイルス感染価とは、抗ウイルス試料と接触し一定時間経過後のウイルス量を意味する。抗ウイルス活性値は、数値が高いほど抗ウイルス効果が高く、好ましくは２以上、より好ましくは３以上である。
抗ウイルス活性値＝Ｌｏｇ（初期ウイルス感染価）−Ｌｏｇ（残存ウイルス感染価）  （１）
【００２６】
本発明の抗ウイルス剤の使用形態は、特に制限がなく、抗ウイルス剤を単独で使用することもでき、用途に応じて、適宜、他の成分と混合したり、他の材料と複合化させたりすることができる。
粉末状の抗ウイルス剤は、例えば、粉末含有分散液、粉末含有粒子、粉末含有塗料、粉末含有繊維、粉末含有紙、粉末含有プラスチック、粉末含有フィルム、粉末含有エアゾール等の種々の使用形態とすることができる。更に、必要に応じて、消臭剤、抗菌剤、抗カビ剤、防炎剤、防食、肥料等の各種の添加剤；建材等の材料等と併用することもできる。
また、本発明の抗ウイルス剤を、人が接触する可能性のある材料である、樹脂、紙、プラスチック、ゴム、ガラス、金属、コンクリート、木材、塗料、繊維、革、石等に添加することによって生活空間におけるウイルスを不活性化させることが可能である。
【００２７】
本発明の抗ウイルス剤の使用形態の中でも好ましいのは、抗ウイルス剤を含有する抗ウイルス用コーティング組成物である。本発明のコーティング組成物は、上記本発明の抗ウイルス剤を含み、必要に応じて、バインダー、分散剤等を含む組成物である。本発明のコーティング組成物は、更に、添加剤を含有してもよい。本発明のコーティング組成物を使用する場合には、各種形状の物品に塗布する前に溶剤や水で希釈することもできる。
コーティング組成物中における抗ウイルス剤の濃度は、分散が容易で保存性が良いことから、好ましくは０．５〜５０質量％、更に好ましくは１〜３０質量％である。通常、抗ウイルス効果は、各種形状の抗ウイルス製品の表面で抗ウイルス剤とウイルスとが接触することによって発現するので、本発明のコーティング組成物で抗ウイルス製品の表面に抗ウイルス剤を固定することは、より少ない量の抗ウイルス剤で大きな効果を得ることができるので好ましい。
【００２８】
本発明のコーティング組成物に使用可能なバインダーとしては、天然樹脂、天然樹脂誘導体、フェノール樹脂、キシレン樹脂、尿素樹脂、メラミン樹脂、ケトン樹脂、クマロン・インデン樹脂、石油樹脂、テルペン樹脂、環化ゴム、塩素化ゴム、アルキド樹脂、ポリアミド樹脂、ポリ塩化ビニル、アクリル樹脂、塩化ビニル・酢酸ビニル共重合樹脂、ポリ酢酸ビニル、ポリビニルアルコール、ポリビニルプラチラール、塩素化ポリプロピレン、スチレン樹脂、エポキシ樹脂、ウレタン樹脂、セルロース誘導体等が挙げられる。これらのうち、好ましいものはウレタン樹脂、アクリル樹脂、ポリ塩化ビニル及び塩化ビニル・酢酸ビニル共重合樹脂であり、中でもエマルション型の樹脂は、低公害で取り扱い易いので好ましい。
【００２９】
本発明のコーティング組成物に使用可能な分散剤は、本発明の抗ウイルス剤をコーティング組成物中に均一に分散させることが可能なものであれば、特に限定されない。分散剤としては、ポリカルボン酸系、ポリエチレングリコール、ポリエーテル系、ポリアルキレンポリアミン系等の高分子型分散剤；アルキルスルホン酸系、四級アンモニウム系、高級アルコールアルキレンオキサイド系、多価アルコールエステル系、アルキルポリアミン系等の界面活性剤型分散剤；ポリリン酸塩系等の無機型分散剤；水、アルコール溶液、石灰、ソーダ灰、ケイ酸ソーダ、デンプン、ニカワ、ゼラチン、タンニン等が挙げられる。
【００３０】
本発明のコーティング組成物に使用可能な添加剤としては、酸化亜鉛や酸化チタン等の顔料、染料、酸化防止剤、耐光安定剤、難燃剤、帯電防止剤、発泡剤、耐衝撃強化剤、ガラス繊維、金属石鹸等の滑剤、増粘剤、防湿剤及び増量剤、カップリング剤、核剤、流動性改良剤、消臭剤、木粉、防黴剤、抗菌剤、防汚剤、防錆剤、金属粉、紫外線吸収剤、紫外線遮蔽剤等が例示される。また、有機系抗ウイルス剤等を併用することで、抗ウイルス効果を向上させることも可能である。
【００３１】
本発明のコーティング組成物は、無機材料又は有機材料を含む物品の表面への、抗ウイルス効果を有する皮膜形成に有用である。
本発明のコーティング組成物の主な使用用途は、繊維又は繊維製品（織布、不織布、編物等）への加工である。
繊維又は繊維製品に塗布する方法としては、コーティング組成物をそのまま、あるいは、溶剤等で希釈した液体を、繊維又は繊維製品に塗布、浸漬又は吹き付ける方法が例示される。上記繊維には制限はなく、綿、絹、羊毛等の天然繊維；ポリエステル、ナイロン（ポリアミド系合成繊維）、アクリルニトリル等の合成繊維；トリアセテート、ジアセテート等の半合成繊維；ビスコースレーヨン等の再生繊維等が挙げられる。また、これらの繊維を２種類以上含む複合繊維でもよい。不織布の場合、ポリエチレン繊維、ポリプロピレン繊維等を含むものとすることが可能である。
尚、コーティング組成物による抗ウイルス製品の製造方法は、特に限定されるものではないが、浸漬処理、プリント処理、吹き付け処理等の何れの塗布方法を採用した場合であっても、コーティング組成物の塗布後には、塗膜の乾燥を要する。乾燥方法は、自然乾燥、熱風乾燥、真空乾燥等いずれも用いることができるが、好ましくは熱による方法である。乾燥条件は、好ましくは４０℃〜２５０℃、より好ましくは５０℃〜１８０℃で好ましくは１分〜５時間、より好ましくは５分〜３時間である。これによって抗ウイルス剤を繊維又は繊維製品に定着させることができる。
【００３２】
本発明のコーティング組成物を用いる場合、抗ウイルス剤の繊維又は繊維製品に対する展着量は、抗ウイルス効果を好適に発現できるという観点から、繊維又は繊維製品の表面積１ｍ２に対して好ましくは０．０５ｇ以上である。尚、得られる抗ウイルス製品の物性や風合い等が損なわれることを抑制するという観点から、展着量は、好ましくは１０ｇ／ｍ２以下、より好ましくは０．３〜５ｇ／ｍ２である。
【００３３】
本発明のコーティング組成物を繊維、繊維製品等の物品に塗布する場合、コーティング組成物が強酸性であると、生産機械の金属を腐食させたり、処理液の劣化や安定性の低下を引き起こしたりする可能性がある。一方、強アルカリ性であると、無機固体酸が中和されて抗ウイルス効果が低下する場合がある。そのため、本発明のコーティング組成物のｐＨは、好ましくは３以上９以下、更に好ましくは５以上８以下である。
コーティング組成物のｐＨを決める要因は、無機固体酸のｐＫａが大きく効くが、その他にも酸点濃度や、抗ウイルス剤が媒体に溶解する場合の溶解性、親水性等が影響を与える。
【００３４】
本発明のコーティング組成物は、塗料として使用することもできる。
塗料用樹脂成分としては、大豆油、あまに油、サフラワー油、ひまし油等の油脂類、ロジン、コパール、セラック等の天然樹脂、クロマン樹脂、石油樹脂等の加工樹脂、アルキド樹脂、アクリル樹脂、エポキシ樹脂、ポリウレタン樹脂、塩化ビニル樹脂、シリコーン樹脂、フッ素樹脂等の合成樹脂、塩素化ゴム、環化ゴム等のゴム誘導体、硝化綿（ラッカー）、アセチルセルロース等のセルロース誘導体等が例示される。
上記塗料は、従来、公知の塗料に含有されている顔料、ＵＶ硬化剤、可塑剤、分散剤、沈降防止剤、乳化剤、増粘剤、消泡剤、防カビ剤、防腐剤、皮張り防止剤、乾燥剤、たれ防止剤、つや消し剤、帯電防止剤、導電剤、難燃剤、落書き防止剤等の添加剤；溶剤を含有してもよい。
顔料としては、（白）チタン、（黒）カーボン、（茶）べんがら、（朱）クロムバーミリオン、（青）紺青、（黄）黄鉛、（赤）酸化鉄等の着色含量、炭酸カルシウム、タルク、バライト粉等の体質顔料、鉛丹、亜酸化鉛、シアミド鉛等の防錆顔料、アルミニウム粉、硫化亜鉛（蛍光顔料）等の機能性顔料等が例示される。
また、溶剤としては、水、アルコール、塗料用シンナー、ラッカーシンナー、ポリウレタン樹脂用シンナー等のシンナー等が例示される。
【００３５】
本発明のコーティング組成物である塗料を用いて抗ウイルス製品を製造する場合には、塗料をそのまま、あるいは、溶剤等で希釈した液体塗料を、基材等に刷毛塗り工法、ローラー工法、吹付け（スプレー）工法、コテ塗り工法等で塗工し、必要により、乾燥する。塗膜に含まれる抗ウイルス剤の含有量は、基材の表面積１ｍ２に対して好ましくは０．０５ｇ以上である。また、塗工後、得られた塗膜をＵＶ等の放射線を照射することにより硬化させてもよい。
基材としては、ポリエチレン、ポリプロピレン、ポリ塩化ビニル、ポリ塩化ビニリデン、ポリビニルアルコール、ポリエステル、ポリカーボネート、アクリル樹脂、ポリスチレン、ポリアクリロニトリル、ＡＢＳ樹脂、ＭＢＳ樹脂、ポリアミド樹脂、セロファン等のプラスチック成形品、変性シリコーンやウレタン等の目地剤、金属、合金、窯業サイディング、磁器、石器、陶器、施釉タイル、大理石、御影石、ガラス等である。
【００３６】
本発明のコーティング組成物である塗料において、抗ウイルス剤の含有割合の下限は、抗ウイルス剤を含む皮膜による抗ウイルス効果を好適に発現することができるという観点から、抗ウイルス剤と、樹脂成分等の固形分との合計を１００質量％とした場合に、好ましくは１０質量％である。また、上限は、経済的理由、塗工する基材の物性、得られる抗ウイルス製品の風合い等を損なわない点、塗料の物性、機能等を著しく損なわない点で、好ましくは５０質量％である。特に好ましい抗ウイルス剤の含有割合は、２０〜４０質量％である。
【００３７】
本発明の抗ウイルス用樹脂組成物は、樹脂と、上記本発明の抗ウイルス剤とを含むものである。
樹脂組成物に用いることができる樹脂の種類に制限はなく、天然樹脂、合成樹脂及び半合成樹脂のいずれであってもよく、また、熱可塑性樹脂、熱硬化性樹脂のいずれであってもよい。
具体的な樹脂としては、例えば、オレフィン樹脂（ポリエチレン、ポリプロピレン等）、塩化ビニル、ＡＢＳ樹脂、ＡＳ樹脂、ＭＢＳ樹脂、ナイロン樹脂（ポリアミド系合成樹脂）、ポリエステル（ＰＥＴ、ＰＢＴ等）、ポリ塩化ビニリデン、ポリスチレン、ポリアセタール、ポリカーボネート、アクリル樹脂、フッ素樹脂、ポリウレタンエラストマー、ポリエステルエラストマー、メラミン、ユリア樹脂、四フッ化エチレン樹脂、不飽和ポリエステル樹脂、レーヨン、アセテート、ポリビニルアルコール、キュプラ、トリアセテート、ビニリデン等の成形用又は繊維用樹脂、天然ゴム、シリコーンゴム、スチレンブタジエンゴム、エチレンプロピレンゴム、フッ素ゴム、ニトリルゴム、クロルスルホン化ポリエチレンゴム、ブタジエンゴム、合成天然ゴム、ブチルゴム、ウレタンゴム、アクリルゴム等のゴム状樹脂が挙げられる。
また、本発明の樹脂組成物は、添加剤を含有することもできる。添加剤としては、酸化亜鉛や酸化チタン等の顔料、染料、酸化防止剤、耐光安定剤、難燃剤、帯電防止剤、発泡剤、耐衝撃強化剤、ガラス繊維、金属石鹸等の滑剤、防湿剤、増量剤、カップリング剤、核剤、流動性改良剤、消臭剤、木粉、防黴剤、防汚剤、防錆剤、金属粉、紫外線吸収剤、紫外線遮蔽剤等が挙げられる。これらは、いずれも好ましく用いることができる。
【００３８】
本発明の樹脂組成物を製造する方法は、特に限定されず、従来、公知の方法を採用することができ、例えば、熱可塑性樹脂組成物の場合、樹脂及び抗ウイルス剤を含む原料混合物を混練することにより製造することができる。変性された樹脂や、表面に特殊な官能基等を有する抗ウイルス剤を用いる場合には、例えば、（１）抗ウイルス剤と樹脂とを付着しやすくするための添着剤や抗ウイルス剤の分散性を向上させるための分散剤を使用し、ペレット状樹脂又はパウダー状樹脂をミキサーで直接混合する方法、（２）前記（１）のようにして混合して、押し出し成形機にてペレット状に成形した後、その成形物をペレット状樹脂に配合する方法、（３）抗ウイルス剤を、ワックス等に分散混合させて、ペレット状に成形後、そのペレット状成形物をペレット状樹脂に配合する方法、（４）抗ウイルス剤をポリオール等の高粘度の液状物に分散混合させてペースト状組成物を調製後、このペースト状組成物をペレット状樹脂に配合する方法等がある。
【００３９】
本発明の抗ウイルス製品は、上記本発明の抗ウイルス剤を含む物品である。
本発明の抗ウイルス製品は、例えば、本発明の樹脂組成物を所定の形状に成形して得られたもの、本発明のコーティング組成物を基材の所定部分に塗布した後、塗膜を乾燥して皮膜化させたもの等が挙げられる。
【００４０】
上記本発明の樹脂組成物を用いて成形加工する場合には、樹脂の特性に合わせて、公知の成形加工技術と機械装置が適用可能である。成形品の形状は、塊状、スポンジ状、フィルム状、シート状、糸状、パイプ状或いはこれらの複合体等とすることができる。
【００４１】
上記本発明のコーティング組成物の塗布により得られた抗ウイルス製品は、繊維、繊維製品（織布、不織布、編物等）、フィルム等の基材の表面の少なくとも一部に抗ウイルス剤を含む皮膜を有する物品が挙げられる。
【００４２】
ウイルス低減化が必要とされる抗ウイルス製品の用途として、室内用品、寝具類、フィルター類、家具類、車内用品、繊維製品、住宅建材製品、紙製品、玩具、皮革製品、トイレタリー製品等が例示される。より具体的には、カーペット、カーテン、壁紙、畳、障子紙、床用ワックス、カレンダー等の室内用品、ふとん、ベッド、シーツ、枕、枕カバー等の寝具類、空気清浄機、エアコン等のフィルター類、ソファー、椅子等の家具類、チャイルドシート、座席シート等の車内用品、電気掃除機の集塵袋、衣料品、マスク、ぬいぐるみ、キッチン用品等が挙げられるが、これに限定されるものではない。
【００４３】
上記本発明の抗ウイルス剤を、非水系のコーティング組成物、樹脂組成物等に含有させて抗ウイルス製品とした場合、抗ウイルス製品に含まれる抗ウイルス剤が他の物品と接触して他の物品における金属部分を腐食させたり、樹脂部分を変色させたりすることがある。例えば、コーティング組成物のｐＨを所定の範囲とすることで、こうした不具合を抑制できることを、本発明者らは水分散系の試験で確認している。
水分散系の試験としては、抗ウイルス剤を水分散してそのｐＨを測定するのが簡易な方法である。例えば、抗ウイルス剤が５質量％となるように脱イオン交換水中に分散させ、２５℃で攪拌機により５分間攪拌した後のｐＨを、ガラス電極式ｐＨメーターを用いて測定する。その時のｐＨは、好ましくは３以上９以下であり、更に好ましくは５以上８以下である。水分散液のｐＨが上記範囲にある抗ウイルス剤を含む抗ウイルス製品は、金属の腐食や樹脂の変色を起こしにくいので、コーティング組成物、塗料、樹脂組成物等に用いるものとして好ましい。
【実施例】
【００４４】
以下、本発明を、実施例により更に具体的に説明するが、本発明は、これらの実施例に限定されるものではない。尚、「％」は質量％である。
実施例及び比較例では、抗ウイルス剤の物性測定及び耐熱性評価と、抗ウイルス剤を含むコーティング組成物の製造及びその評価と、抗ウイルス剤を含む樹脂組成物の製造及びその評価とを行った。【００４５】
抗ウイルス剤を構成する無機固体酸粉体の酸点濃度の測定方法は、以下の通りである。無機固体酸粉体０．５ｇを２０ｍＬのサンプル瓶２０個のそれぞれに入れ、それらにベンゼン１０ｍＬを添加し軽く振り混ぜる。次いで、各サンプル瓶に添加量を変えて０．１Ｎのｎ−ブチルアミンを加えて２０種の混合液とし、振とう機で攪拌する。２４時間後、各混合液にベンゼンで希釈した０．１％メチルレッド溶液を０．５ｍＬ加え、メチルレッドの変色を目視で観察する。メチルレッドの変色が確認されないｎ−ブチルアミンの添加量が最も多いｎ−ブチルアミンの添加量を、酸点と反応した塩基量とし、酸点濃度（ｍｍｏｌ／ｇ）とする。【００４６】
抗ウイルス剤を構成する無機固体酸粉体の酸強度の測定方法は、以下の通りである。試験管に試料を０．１ｇ採取し、ベンゼン２ｍＬと、下記指示薬の０．１％ベンゼン溶液２滴とを添加し、軽く振り混ぜ、色の変化を観察する。尚、クリスタルバイオレットの場合、０．１％エタノール溶液を用いる。酸強度は、指示薬の変色が確認された最も強い酸強度（最も低いｐＫａ値）以下であり、指示薬が変色しなかった最も弱い酸強度（最も高いｐＫａ）より大きいと考えられるのでその範囲をｐＫａ値として記録する。指示薬は、メチルレッド（ｐＫａ＝４．８）、４−フェニルアゾ−１−ナフチルアミン（ｐＫａ＝４．０）、ジメチルイエロー（ｐＫａ＝３．３）、４−フェニルアゾ−ジフェニルアミン（ｐＫａ＝１．５）、クリスタルバイオレット（ｐＫａ＝０．８）、ジシンナミルアセトン（ｐＫａ＝−３．０）、ベンザルアセトフェノン（ｐＫａ＝−５．６）及びアントラキノン（ｐＫａ＝−８．２）である。【００４７】
抗ウイルス剤を構成する無機固体酸粉体の平均粒径は、レーザー回折式粒度分布測定器で測定して得られた体積基準のメジアン径（μｍ）である。【００４８】
抗ウイルス剤を構成する無機固体酸粉体の含水率の測定方法は、以下の通りである。乾燥機中２５０℃で１時間恒量したアルミカップに試料約５ｇを秤量し、２５０℃で２時間乾燥後、再度秤量し、乾燥減分を乾燥前の質量で除したものを％表示として無機固体酸粉体の含水率とした。【００４９】
抗ウイルス剤の抗ウイルス効果の評価方法は、以下の通りである。抗ウイルス剤に精製水を加えて、無機固体酸粉体の濃度を０．５ｍｇ／ｍＬに調整し、この液体９００μＬに対して、ウイルス感染価が２×１０４ＰＦＵ／ｍＬのＡ型インフルエンザウイルス液を１００μＬ加え、２５℃で２時間静置する。その後、混合液を回収し、この回収液をプラック数測定法に供し、ウイルス感染価を計測する。また、２時間静置前の混合液に対しても、ウイルス感染価を計測する。
抗ウイルス効果は、これらのウイルス感染価で判定し、２時間静置後のウイルス感染価が検出限界以下であった場合を「＋＋」、２時間静置後の抗ウイルス活性値、即ち、Ｌｏｇ（接種直後のウイルス感染価）−Ｌｏｇ（２時間後のウイルス感染価）の計算値が１以上低下していた場合を「＋」、２時間静置後に「＋＋」及び「＋」以外の場合を「−」とした。【００５０】
コーティング組成物の１の評価は、この組成物をポリエステル生地にディップコーティングして得られた抗ウイルス製品（抗ウイルス加工生地）の抗ウイルス効果を評価することにより行った。洗濯前又は洗濯後の抗ウイルス加工生地０．４ｇに、ウイルス感染価が２×１０４ＰＦＵ／ｍＬのＡ型インフルエンザウイルス液０．２ｍＬを浸透接種し、２５℃で２時間静置する。その後、ウイルス液を回収し、この回収液をプラック数測定法に供し、ウイルス感染価を計測する。また、２時間静置前の接触液に対しても、ウイルス感染価を計測する。
抗ウイルス効果は、下記式で得られる抗ウイルス活性値で評価した。
抗ウイルス活性値＝Ｌｏｇ（接種直後のウイルス感染価）−Ｌｏｇ（２時間後のウイルス感染価）【００５１】
コーティング組成物の他の評価は、この組成物をポリエステルフィルムに塗布して得られた抗ウイルス製品（抗ウイルス加工フィルム）の抗ウイルス効果を評価することにより行った。サイズが５ｃｍ×５ｃｍの抗ウイルス加工フィルム表面に、ウイルス感染価が２×１０４ＰＦＵ／ｍＬのＡ型インフルエンザウイルス液０．４ｍＬを滴下し、その後、液部分を、サイズが４ｃｍ×４ｃｍのポリエチレンフィルムで被覆する。２５℃で２時間静置後に、抗ウイルス加工フィルム表面に滴下されたウイルス液を回収し、この回収液をプラック数測定法に供し、ウイルス感染価を計測する。また、２時間静置前の接触液に対しても、ウイルス感染価を計測する。
抗ウイルス効果は、下記式で得られる抗ウイルス活性値で評価した。
抗ウイルス活性値＝Ｌｏｇ（接種直後のウイルス感染価）−Ｌｏｇ（２時間後のウイルス感染価）【００５２】
抗ウイルス剤を含む樹脂組成物の評価は、この組成物を紡糸することにより得られた抗ウイルス繊維の抗ウイルス効果を評価することにより行った。抗ウイルス繊維０．４ｇに、ウイルス感染価が２×１０４ＰＦＵ／ｍＬのＡ型インフルエンザウイルス液０．２ｍＬを浸透接種し、２５℃で２時間静置する。その後、ウイルス液を回収し、この回収液をプラック数測定法に供し、ウイルス感染価を計測する。また、２時間静置前の接触液に対しても、ウイルス感染価を計測する。
抗ウイルス効果は、下記式で得られる抗ウイルス活性値で評価した。
抗ウイルス活性値＝Ｌｏｇ（接種直後のウイルス感染価）−Ｌｏｇ（２時間後のウイルス感染価）【００５３】
１．抗ウイルス剤の製造及び評価
実施例１（非晶質ケイ酸マグネシウム）
原料として、硫酸、硫酸マグネシウム及び水ガラスを用い、これらを混合・反応させた。次いで、得られた沈殿物をろ過、水洗、乾燥及び粉砕することで、白色の、非晶質ケイ酸マグネシウム（ＳｉＯ２／ＭｇＯ＝１．３）粉末を得た。得られた非晶質ケイ酸マグネシウム粉末を抗ウイルス剤（Ｖ１）として、色彩Ｌ値、平均粒径、含水率、酸強度及び酸点濃度を測定し、抗ウイルス効果を評価した。その結果を表１に示した。【００５４】
実施例２（α型リン酸ジルコニウム）
７５％リン酸水溶液に１５％オキシ塩化ジルコニウム水溶液を添加し、１００℃で１２時間熟成させた。その後、得られた沈殿物をろ過、水洗、乾燥及び解砕することで、白色のα型リン酸ジルコニウム粉末を得た。得られたα型リン酸ジルコニウム粉末を抗ウイルス剤（Ｖ２）として、色彩Ｌ値、平均粒径、含水率、酸強度及び酸点濃度を測定し、抗ウイルス効果を評価した。その結果を表１に示した。【００５５】
実施例３（α型銀リン酸ジルコニウム）
７５％リン酸水溶液に１５％オキシ塩化ジルコニウム水溶液を添加し、１００℃で１２時間熟成させた。その後、得られた沈殿物を水洗し、回収した。次いで、この沈殿物を硝酸銀水溶液中にて１００℃で２時間撹拌した。その後、得られた沈殿物をろ過、水洗、乾燥及び解砕することで、白色の、銀を４．２％含有するα型銀リン酸ジルコニウム粉末を得た。得られたα型銀リン酸ジルコニウム粉末を抗ウイルス剤（Ｖ３）として、色彩Ｌ値、平均粒径、含水率、酸強度及び酸点濃度を測定し、抗ウイルス効果を評価した。その結果を表１に示した。【００５６】
実施例４（α型銅リン酸ジルコニウム）
７５％リン酸水溶液に１５％オキシ塩化ジルコニウム水溶液を添加し、１００℃で１２時間熟成させた。その後、得られた沈殿物を水洗し、回収した。次いで、この沈殿物を硫酸銅水溶液中にて１００℃で２時間撹拌した。その後、得られた沈殿物をろ過、水洗、乾燥及び解砕することで、水色の、銅を２．８％含有するα型銅リン酸ジルコニウム粉末を得た。得られたα型銅リン酸ジルコニウム粉末を抗ウイルス剤（Ｖ４）として、色彩Ｌ値、平均粒径、含水率、酸強度及び酸点濃度を測定し、抗ウイルス効果を評価した。その結果を表１に示した。【００５７】
実施例５（γ型リン酸ジルコニウム）
７５％リン酸水溶液に炭酸ジルコニウム水溶液を添加し、９８℃で２４時間加熱還流させた。その後、得られた沈殿物をろ過、水洗、乾燥及び解砕することで、白色のγ型リン酸ジルコニウム粉末を得た。得られたγ型リン酸ジルコニウム粉末を抗ウイルス剤（Ｖ５）として、色彩Ｌ値、平均粒径、含水率、酸強度及び酸点濃度を測定し、抗ウイルス効果を評価した。その結果を表１に示した。【００５８】
実施例６（活性酸化チタン）
原料として、硫酸チタニル及びシュウ酸を用い、これらを混合・反応させた。次いで、得られた沈殿物をろ過及び乾燥し、５００℃で焼成処理した。その後、粉砕することで、白色の活性酸化チタン粉末を得た。得られた酸化チタン粉末を抗ウイルス剤（Ｖ６）として、色彩Ｌ値、平均粒径、含水率、酸強度及び酸点濃度を測定し、抗ウイルス効果を評価した。その結果を表１に示した。【００５９】
比較例１（結晶質ケイ酸マグネシウム）
原料として、硫酸、硫酸マグネシウム及び水ガラスを用い、これらを混合・反応させた。次いで、得られた沈殿物をろ過、水洗、水熱処理、乾燥及び粉砕することで、結晶質ケイ酸マグネシウム（ＳｉＯ２／ＭｇＯ＝１．３）粉末を得た。得られた結晶質ケイ酸マグネシウム粉末を抗ウイルス剤（Ｖ７）として、色彩Ｌ値、平均粒径、含水率、酸強度及び酸点濃度を測定し、抗ウイルス効果を評価した。その結果を表１に示した。【００６０】
比較例２（結晶質銀銅ケイ酸アルミニウム）
水酸化アルミニウムに、水酸化ナトリウム及び珪酸ソーダを加えて、１００℃で６時間熟成した。その後、得られた沈殿物を水洗し、回収した。次いで、この沈殿物を、硝酸銀及び硝酸銅の水溶液に入れ、１００℃で２時間撹拌した。その後、得られた沈殿物をろ過、水洗、乾燥及び解砕することで、銀を２．２％、銅を６．２％含有する結晶質銀銅ケイ酸アルミニウム粉末を得た。得られた結晶質銀銅ケイ酸アルミニウム粉末を抗ウイルス剤（Ｖ８）として、平均粒径、含水率、酸強度及び酸点濃度を測定し、抗ウイルス効果を評価した。その結果を表１に示した。【００６１】
比較例３（ＮＡＳＩＣＯＮ型リン酸ジルコニウム）
オキシ塩化ジルコニウム水溶液にシュウ酸及び７５％リン酸水溶液を添加した。次いで、苛性ソーダで混合液のｐＨを２．７に調整し、９８℃で１２時間加熱還流した。その後、得られた沈殿物をろ過、水洗、乾燥及び解砕することで、ＮＡＳＩＣＯＮ型リン酸ジルコニウム粉末を得た。得られたＮＡＳＩＣＯＮ型リン酸ジルコニウム粉末を抗ウイルス剤（Ｖ９）として、平均粒径、含水率、酸強度及び酸点濃度を測定し、抗ウイルス効果を評価した。その結果を表１に示した。【００６２】
比較例４（酸化チタン）
石原産業社製酸化チタン「ＭＣ−５０」（商品名）の粉末を抗ウイルス剤（Ｖ１０）として用いた。この粉末の平均粒径及び酸強度を測定し、抗ウイルス効果を評価した。その結果を表１に示した。【００６３】
比較例５（活性アルミナ）
水澤化学工業社製活性アルミナ「ＧＮＤＹ−２」（商品名）の粉末を抗ウイルス剤（Ｖ１１）として用いた。この粉末の平均粒径及び酸強度を測定し、抗ウイルス効果を評価した。その結果を表１に示した。【００６４】
【表１】
0006721035.tif 000002
【００６５】
表１から、酸点濃度が０．００５ｍｍｏｌ／ｇを超える無機固体酸からなる抗ウイルス剤（Ｖ１）〜（Ｖ６）を用いた実施例１〜６は、優れた抗ウイルス活性を示した。
一方、酸点濃度が０．００５ｍｍｏｌ／ｇ以下の無機固体酸からなる抗ウイルス剤を用いた比較例１〜５は、抗ウイルス活性を示さなかった。
以上から、酸点濃度が０．００５ｍｍｏｌ／ｇを超える無機固体酸を含む抗ウイルス剤が有用であることが示された。【００６６】
２．コーティング組成物の製造及び評価（１）
実施例７
実施例１の非晶質ケイ酸マグネシウムからなる抗ウイルス剤（Ｖ１）と、不揮発分が３０％（以下、「ＮＶ３０」という）のウレタンエマルションバインダーとを、固形分質量比で１：１になるように混合し、コーティング組成物（Ｃ１）を製造した。
次いで、このコーティング組成物（Ｃ１）に、１８５ｇ／ｍ２のポリエステル生地を、抗ウイルス剤（Ｖ１）の展着量が３ｇ／ｍ２となるように浸漬し、１０５℃で乾燥して、抗ウイルス加工生地を製造した。
この抗ウイルス加工生地、及び、ＪＩＳ  Ｌ０２１７  １０３法による洗濯３回後の抗ウイルス加工生地について、抗ウイルス効果を評価した。その結果を表２に示した。【００６７】
実施例８
抗ウイルス剤（Ｖ１）に代えて、実施例２のα型リン酸ジルコニウムからなる抗ウイルス剤（Ｖ２）を用いた以外は、実施例７と同様にしてコーティング組成物（Ｃ２）を製造した。その後、コーティング組成物（Ｃ２）を用いて抗ウイルス加工生地を製造し、抗ウイルス効果を評価した。その結果を表２に示した。【００６８】
実施例９
抗ウイルス剤（Ｖ１）に代えて、実施例３のα型銀リン酸ジルコニウムからなる抗ウイルス剤（Ｖ３）を用いた以外は、実施例７と同様にしてコーティング組成物（Ｃ３）を製造した。その後、コーティング組成物（Ｃ３）を用いて抗ウイルス加工生地を製造し、抗ウイルス効果を評価した。その結果を表２に示した。【００６９】
実施例１０
抗ウイルス剤（Ｖ１）に代えて、実施例４のα型銅リン酸ジルコニウムからなる抗ウイルス剤（Ｖ４）を用いた以外は、実施例７と同様にしてコーティング組成物（Ｃ４）を製造した。その後、コーティング組成物（Ｃ４）を用いて抗ウイルス加工生地を製造し、抗ウイルス効果を評価した。その結果を表２に示した。【００７０】
実施例１１
抗ウイルス剤（Ｖ１）に代えて、実施例５のγ型リン酸ジルコニウムからなる抗ウイルス剤（Ｖ５）を用いた以外は、実施例７と同様にしてコーティング組成物（Ｃ５）を製造した。その後、コーティング組成物（Ｃ５）を用いて抗ウイルス加工生地を製造し、抗ウイルス効果を評価した。その結果を表２に示した。【００７１】
実施例１２
抗ウイルス剤（Ｖ１）に代えて、実施例６の活性酸化チタンからなる抗ウイルス剤（Ｖ６）を用いた以外は、実施例７と同様にしてコーティング組成物（Ｃ６）を製造した。その後、コーティング組成物（Ｃ６）を用いて抗ウイルス加工生地を製造し、抗ウイルス効果を評価した。その結果を表２に示した。【００７２】
比較例６
抗ウイルス剤（Ｖ１）に代えて、比較例１の結晶質ケイ酸マグネシウムからなる抗ウイルス剤（Ｖ７）を用いた以外は、実施例７と同様にしてコーティング組成物（Ｃ７）を製造した。その後、コーティング組成物（Ｃ７）を用いて抗ウイルス加工生地を製造し、抗ウイルス効果を評価した。その結果を表２に示した。【００７３】
比較例７
抗ウイルス剤（Ｖ１）に代えて、比較例２の結晶質銀銅ケイ酸アルミニウムからなる抗ウイルス剤（Ｖ８）を用いた以外は、実施例７と同様にしてコーティング組成物（Ｃ８）を製造した。その後、コーティング組成物（Ｃ８）を用いて抗ウイルス加工生地を製造し、抗ウイルス効果を評価した。その結果を表２に示した。【００７４】
比較例８
抗ウイルス剤（Ｖ１）に代えて、ドデシルベンジルジメチルアンモニウムクロライド（第４アンモニウム塩）を用いた以外は、実施例７と同様にしてコーティング組成物（Ｃ９）を製造した。その後、コーティング組成物（Ｃ９）を用いて抗ウイルス加工生地を製造し、抗ウイルス効果を評価した。その結果を表２に示した。【００７５】
比較例９
未加工のポリエステル生地に対し、抗ウイルス効果を評価した。その結果を表２に示した。【００７６】
【表２】
0006721035.tif 000003
【００７７】
表２から、実施例７〜１２の抗ウイルス加工生地は、比較例９のポリエステル生地に比べて高い抗ウイルス活性値を示すことから、コーティング組成物が有用であることが分かる。また、これらの生地の洗濯を３回行った後の抗ウイルス加工生地も高い抗ウイルス活性値を示すことから、皮膜中の抗ウイルス剤が水で流出し難いものであることが示された。
一方、比較例６及び７の抗ウイルス加工生地は、未洗濯及び洗濯３回後の双方で抗ウイルス活性値が低く、形成された皮膜が抗ウイルス効果を発現していなかった。また、比較例８は、未洗濯で抗ウイルス活性値を示したので、形成された皮膜が抗ウイルス効果を発現しているものの、洗濯３回後の抗ウイルス活性値が非常に小さくなることから、コーティング組成物中の抗ウイルス剤が水で流出したものと思われる。【００７８】
３．コーティング組成物の製造及び評価（２）
実施例１３
実施例３のα型銀リン酸ジルコニウムからなる抗ウイルス剤（Ｖ３）と、ＮＶ３０の上記ウレタンエマルションバインダーとを固形分質量比で１：１になるように混合し、コーティング組成物（Ｃ１１）を製造した。次いで、このコーティング組成物（Ｃ１１）を、ポリエステルフィルムに、抗ウイルス剤（Ｖ３）の展着量が０．５ｇ／ｍ２となるように塗工し、風乾することで抗ウイルス加工フィルムを得た。そして、この抗ウイルス加工フィルムの抗ウイルス活性値を測定した。その結果を表３に示した。【００７９】
比較例１０
抗ウイルス剤（Ｖ３）に代えて、比較例２の結晶質銀銅ケイ酸アルミニウムからなる抗ウイルス剤（Ｖ８）を用いた以外は、実施例１３と同様にして、コーティング組成物（Ｃ１２）を得た。次いで、このコーティング組成物（Ｃ１２）を用いて抗ウイルス加工フィルムを製造した。そして、この抗ウイルス加工フィルムの抗ウイルス活性値を測定した。その結果を表３に示した。【００８０】
比較例１１
抗ウイルス剤（Ｖ３）に代えて、比較例４の酸化チタンからなる抗ウイルス剤（Ｖ１０）を用いた以外は、実施例１３と同様にして、コーティング組成物（Ｃ１３）を得た。次いで、このコーティング組成物（Ｃ１３）を用いて抗ウイルス加工フィルムを製造した。そして、この抗ウイルス加工フィルムの抗ウイルス活性値を測定した。その結果を表３に示した。【００８１】
比較例１２
抗ウイルス剤（Ｖ３）に代えて、比較例５の活性アルミナからなる抗ウイルス剤（Ｖ１１）を用いた以外は、実施例１３と同様にして、コーティング組成物（Ｃ１４）を得た。次いで、このコーティング組成物（Ｃ１４）を用いて抗ウイルス加工フィルムを製造した。そして、この抗ウイルス加工フィルムの抗ウイルス活性値を測定した。その結果を表３に示した。【００８２】
比較例１３
上記ウレタンエマルションバインダーを、ウレタン樹脂の展着量が１ｇ／ｍ２となるようにポリエステルフィルムに塗工し、風乾することで、ウレタン樹脂からなる皮膜を有するフィルムを製造した。そして、抗ウイルス活性値を測定した。その結果を表３に示した。【００８３】
【表３】
0006721035.tif 000004
【００８４】
表３から、実施例１３の抗ウイルス加工フィルムは、抗ウイルス活性値が４．４を超える値を示しており、本発明の抗ウイルス剤を含有するコーティング組成物が抗ウイルス効果を発現するす皮膜を好適に形成することが分かった。
一方、比較例１０〜１２の抗ウイルス加工フィルムの抗ウイルス活性値は０．３未満であり、抗ウイルス効果が不十分であることが分かった。【００８５】
４．樹脂組成物の製造及び評価
実施例１４
実施例２のα型リン酸ジルコニウムからなる抗ウイルス剤（Ｖ２）を、三菱レイヨン社製ポリエステル樹脂「ＭＡ２１０１」に２０％の割合で配合し、２軸押出成形機を用いて、温度２９０℃で混練し、ペレット状のマスターバッチを作製した。次いで、このマスターバッチと、上記ポリエステル樹脂とを混合し、α型リン酸ジルコニウムを３％含有する樹脂組成物（Ｒ１）を製造した。その後、得られた樹脂組成物（Ｒ１）を溶融紡糸して、２９０℃で３６ｆマルチフィラメントを製造した。更に、このフィラメントを延伸し、抗ウイルス製品として、２デニールの抗ウイルス加工繊維を製造した。そして、この抗ウイルス加工繊維の抗ウイルス活性値を測定した。その結果を表４に示した。【００８６】
実施例１５
抗ウイルス剤（Ｖ２）に代えて、実施例３のα型銀リン酸ジルコニウムからなる抗ウイルス剤（Ｖ３）を用いた以外は、実施例１４と同様にして、マスターバッチを製造した。次いで、同様にして、抗ウイルス剤（Ｖ３）を２％含有する樹脂組成物（Ｒ２）を得た。その後、この樹脂組成物（Ｒ２）を用いて、抗ウイルス製品として、２デニールの抗ウイルス加工繊維を製造した。そして、この抗ウイルス加工繊維の抗ウイルス活性値を測定した。その結果を表４に示した。【００８７】
比較例１４
抗ウイルス剤（Ｖ２）に代えて、比較例３のＮＡＳＩＣＯＮ型銀リン酸ジルコニウムからなる抗ウイルス剤（Ｖ９）を用いた以外は、実施例１４と同様にしてマスターバッチを製造した。次いで、同様にして、抗ウイルス剤（Ｖ９）を３％含有する樹脂組成物（Ｒ３）を得た。その後、この樹脂組成物（Ｒ３）を用いて、２デニールの加工繊維を製造した。そして、この加工繊維の抗ウイルス活性値を測定した。その結果を表４に示した。【００８８】
比較例１５
上記ポリエステル樹脂のみを用いて紡糸し２デニールの繊維を得た。その後、この繊維の抗ウイルス活性値を測定した。その結果を表４に示した。【００８９】
【表４】
0006721035.tif 000005
【００９０】
表４から、実施例１４及び１５の抗ウイルス加工繊維は、３．０以上の優れた抗ウイルス活性値を有していることから、本発明の樹脂組成物が抗ウイルス効果を発現する抗ウイルス製品を与えることが分かる。また、樹脂組成物を溶融紡糸していることから、本発明の抗ウイルス剤が耐熱性や加工性に優れることが分かる。【００９１】
５．抗ウイルス剤の耐熱性試験
実施例１６
実施例２のα型リン酸ジルコニウム粉末からなる抗ウイルス剤（Ｖ２）を、電気炉を用いて３５０℃で１時間加熱後に室温まで冷却した。この熱処理物について、色彩Ｌ値、平均粒径、含水率、酸強度及び酸点濃度を測定し、抗ウイルス効果を評価した。その結果を表５に示した。【００９２】
実施例１７
実施例３のα型銀リン酸ジルコニウム粉末からなる抗ウイルス剤（Ｖ３）を、電気炉を用いて３５０℃で１時間加熱後に室温まで冷却した。この熱処理物について、色彩Ｌ値、平均粒径、含水率、酸強度及び酸点濃度を測定し、抗ウイルス効果を評価した。その結果を表５に示した。【００９３】
【表５】
0006721035.tif 000006
【００９４】
表５から、α型リン酸ジルコニウム及びα型銀リン酸ジルコニウムは、３５０℃で加熱しても含水率以外には殆ど物性等の変化はなく、抗ウイルス活性も有することから、耐熱性に優れることが分かる。【００９５】
上記実施例から明らかなように、本発明の抗ウイルス剤、コーティング組成物及び樹脂組成物は、優れた抗ウイルス効果を発現する。また、本発明の抗ウイルス剤は、加工性に優れており、耐熱性を有していることが示された。
【産業上の利用可能性】
【００９６】
本発明の抗ウイルス剤を、繊維製品や住宅建材等の人間の生活空間に関係する材料に用いることにより、インフルエンザウイルス等を不活性化することができる。そして、本発明の抗ウイルス剤を含有するコーティング組成物又は樹脂組成物は、衣類、寝具、マスク等の繊維製品；空気清浄機、エアコン等に用いられるフィルター；壁紙、カーテン、カーペット、家具等のインテリア製品；自動車の内装材；建材等の抗ウイルス製品の製造に好適である。